(57)【要約】  本発明は、触媒の再現性に優れたブタジエンの製造方法に関し、より詳細には、金属酸化物触媒が充填された反応器に、構成成分としてブテン、酸素、窒素、及びスチームを含む反応物を流入させ、反応温度３００〜４５０℃下で酸化的脱水素化反応を行う反応ステップと；前記反応ステップの後、前記構成成分のそれぞれの流量変化率が±４０％未満の範囲内で前記反応物の供給を維持するか、または前記反応物のうちブテンの供給のみを中断した後、前記反応器を２００℃以下〜７０℃超の範囲内に冷却させる第１次冷却ステップと；前記第１次冷却ステップの後、前記反応物の供給を中断するか、または少なくとも前記反応物のうちブテンの供給を中断し、反応器を７０℃以下に冷却させる第２次冷却ステップと；を含むことを特徴とする触媒の再現性に優れたブタジエンの製造方法に関する。本発明によれば、反応工程の運転を中断する必要性があるため酸化的脱水素化反応を中断した場合、その後の再稼動時に発生し得る触媒の非活性化を防止して、運転時間及びコストの損失を低減することができるという効果がある。【特許請求の範囲】
【請求項１】
金属酸化物触媒が充填された反応器に、構成成分としてブテン、酸素、窒素、及びスチームを含む反応物を流入させ、反応温度３００〜４５０℃下で酸化的脱水素化反応を行う反応ステップと、
前記反応ステップの後、前記構成成分のそれぞれの流量変化率が±４０％未満の範囲内で前記反応物の供給を維持するか、または前記反応物のうちブテンの供給のみを中断した後、前記反応器を２００℃以下〜７０℃超の範囲内に冷却させる第１次冷却ステップと、
前記第１次冷却ステップの後、前記反応物の供給を中断するか、または少なくとも前記反応物のうちブテンの供給を中断し、反応器を７０℃以下に冷却させる第２次冷却ステップとを含む、触媒の再現性に優れたブタジエンの製造方法。
【請求項２】
前記第２次冷却ステップは、前記反応物のうちブテン及びスチームの供給が中断される、請求項１に記載の触媒の再現性に優れたブタジエンの製造方法。
【請求項３】
前記第１次冷却ステップは、前記反応器が２００〜１００℃に冷却される、請求項１または２に記載の触媒の再現性に優れたブタジエンの製造方法。
【請求項４】
前記金属酸化物触媒は、鉄（Ｆｅ）と；Ｃｕ、Ｔｉ、Ｖ、Ｃｒ、Ｋ、Ａｌ、Ｚｒ、Ｃｓ、Ｃａ、Ｂｅ、Ｚｎ、Ｍｇ、Ｍｎ及びＣｏから１種以上選択された金属（Ａ）とを含む、請求項１から３のいずれか一項に記載の触媒の再現性に優れたブタジエンの製造方法。
【請求項５】
前記鉄（Ｆｅ）と金属（Ａ）との原子数比が１．５：１〜４：１である、請求項４に記載の触媒の再現性に優れたブタジエンの製造方法。
【請求項６】
前記流入する反応物は、ブテン：酸素：窒素：スチームが、１：０．１〜２：１〜１０：１〜３０のモル比で含まれる、請求項１から５のいずれか一項に記載の触媒の再現性に優れたブタジエンの製造方法。
【請求項７】
前記酸化的脱水素化反応は、気体空間速度（ＧＨＳＶ）が２０〜１５０ｈ−１である、請求項１から６のいずれか一項に記載の触媒の再現性に優れたブタジエンの製造方法。
【請求項８】
前記第２次冷却ステップは、前記反応器が７０〜３０℃に冷却される、請求項１から７のいずれか一項に記載の触媒の再現性に優れたブタジエンの製造方法。
【請求項９】
前記酸化的脱水素化反応を行うステップは、別途の冷却処理を行わない、請求項１から８のいずれか一項に記載の触媒の再現性に優れたブタジエンの製造方法。
【請求項１０】
前記第２次冷却ステップの後、前記反応物の供給を再び開始して、反応温度３００〜４５０℃下で酸化的脱水素化反応を再び実施するステップを含む、請求項１から９のいずれか一項に記載の触媒の再現性に優れたブタジエンの製造方法。
【請求項１１】
前記ブタジエンの製造方法は、活性減少率が−１％以上である、請求項１から１０のいずれか一項に記載の触媒の再現性に優れたブタジエンの製造方法。
【発明の詳細な説明】
【技術分野】
【０００１】
〔関連出願との相互参照〕
【０００２】
本出願は、２０１６年１０月２８日付けの韓国特許出願第１０−２０１６−０１４２０６７号に基づく優先権の利益を主張し、当該韓国特許出願の文献に開示された全ての内容は本明細書の一部として組み込まれる。
【０００３】
本発明は、触媒の再現性に優れたブタジエンの製造方法に関し、より詳細には、反応工程の運転を中断する必要性があるため酸化的脱水素化反応を中断した場合、その後の再稼動時に発生し得る触媒の非活性化を防止して、運転時間及びコストの損失を低減することができる効果がある触媒の再現性に優れたブタジエンの製造方法に関する。
【背景技術】
【０００４】
ブタジエン（Ｂｕｔａｄｉｅｎｅ）は、重要な基本化学物質であり、合成ゴムと電子材料などの数多くの石油化学製品の中間体として用いられ、現在、石油化学市場で最も重要な基礎留分のうちの一つとしてその需要と価値が次第に増加しており、前記ブタジエンを製造する方法としては、ナフサクラッキング、ノルマル−ブテン（ｎ−ｂｕｔｅｎｅ）の直接脱水素化反応、ノルマル−ブテン（ｎ−ｂｕｔｅｎｅ）の酸化的脱水素化（ｏｘｉｄａｔｉｖｅ  ｄｅｈｙｄｒｏｇｅｎａｔｉｏｎ）反応を介した方法などがある。
【０００５】
このうち、ブテンの酸化的脱水素化反応は、金属酸化物触媒の存在下でブテンと酸素が反応して１，３−ブタジエンと水を生成する反応であって、安定した水が生成されるので、熱力学的に非常に有利であるという利点を有する。また、ブテンの直接脱水素化反応とは異なって発熱反応であるので、直接脱水素化反応に比べて低い反応温度でも高い収率で１，３−ブタジエンを得ることができ、追加の熱供給を必要としないため、１，３−ブタジエンの需要を満たすことができる効果的な単独生産工程となり得る。
【０００６】
一方、酸化的脱水素化反応器システムは、様々な理由で反応工程の運転を時々中断させる必要があり、反応工程の運転を中断しなければならない場合、中断後の再稼動時に触媒を再び使用したときに触媒活性の再現性が保障されなければ、コスト及び時間の損失を低減することができない。
【０００７】
したがって、反応終了（ｓｈｕｔ−ｄｏｗｎ）を実施したにもかかわらず、再稼動時に既存の触媒活性を再現できる方法が必要な実情である。
【先行技術文献】
【特許文献】
【０００８】
【特許文献１】韓国登録特許第１０−０８４７２０６号
【発明の概要】
【発明が解決しようとする課題】
【０００９】
上記のような従来技術の問題点を解決するために、本発明は、反応工程の運転を中断する必要性があるため酸化的脱水素化反応を中断した場合、その後の再稼動時に発生し得る触媒の非活性化を防止して運転時間及びコストの損失を低減することができる触媒の再現性に優れたブタジエンの製造方法を提供することを目的とする。
【００１０】
本発明の上記目的及びその他の目的は、以下で説明する本発明によって全て達成することができる。
【課題を解決するための手段】
【００１１】
上記の目的を達成するために、本発明は、金属酸化物触媒が充填された反応器に、構成成分としてブテン、酸素、窒素、及びスチームを含む反応物を流入させ、反応温度３００〜４５０℃下で酸化的脱水素化反応を行う反応ステップと；前記反応ステップの後、前記構成成分のそれぞれの流量変化率が±４０％未満の範囲内で前記反応物の供給を維持するか、または前記反応物のうちブテンの供給のみを中断した後、前記反応器を２００℃以下〜７０℃超の範囲内に冷却させる第１次冷却ステップと；前記第１次冷却ステップの後、前記反応物の供給を中断するか、または少なくとも前記反応物のうちブテンの供給を中断し、反応器を７０℃以下に冷却させる第２次冷却ステップと；を含むことを特徴とする触媒の再現性に優れたブタジエンの製造方法を提供する。
【発明の効果】
【００１２】
本発明によれば、反応工程の運転を中断する必要性があるため酸化的脱水素化反応を中断した場合、その後の再稼動時に発生し得る触媒の非活性化を防止して、運転時間及びコストの損失を低減することができるという効果がある。
【発明を実施するための形態】
【００１３】
以下、本記載の触媒の再現性に優れたブタジエンの製造方法を詳細に説明する。
【００１４】
本発明者らは、ブタジエンの生産のための反応工程中に様々な方法で反応を終了させた後、再稼動したときの触媒の反応活性の研究を通じて、反応物の全部または一部の供給を維持しながら、所定の温度範囲に冷却する場合、触媒の非活性を防止することができることを確認し、これに基づいて本発明を完成するに至った。
【００１５】
本発明による触媒の再現性に優れたブタジエンの製造方法を詳細に説明すると、次の通りである。
【００１６】
本発明の触媒の再現性に優れたブタジエンの製造方法は、金属酸化物触媒が充填された反応器に、構成成分としてブテン、酸素、窒素、及びスチームを含む反応物を流入させ、反応温度３００〜４５０℃下で酸化的脱水素化反応を行う反応ステップと；前記反応ステップの後、前記構成成分のそれぞれの流量変化率が±４０％未満の範囲内で前記反応物の供給を維持するか、または前記反応物のうちブテンの供給のみを中断した後、前記反応器を２００℃以下〜７０℃超の範囲内に冷却させる第１次冷却ステップと；前記第１次冷却ステップの後、前記反応物の供給を中断するか、または少なくとも前記反応物のうちブテンの供給を中断し、反応器を７０℃以下に冷却させる第２次冷却ステップと；を含むことを特徴とする。
【００１７】
前記ブテンは、一例として、１−ブテン、トランス−２−ブテン、及びシス−２−ブテンからなる群から選択された１種以上であってもよい。
【００１８】
前記ブテンは、一例として、純度が９５％以上、９８％以上、または９９％以上であってもよい。
【００１９】
前記酸化的脱水素化反応に使用される反応器は、この技術分野で通常使用できる反応器であれば、特に制限されず、一例として、管型反応器、槽型反応器、流動床反応器、または固定床反応器であってもよい。
【００２０】
前記固定床反応器は、一例として、多管式反応器またはプレート式反応器であってもよい。
【００２１】
前記反応器は、一例として、電気炉内に設置されて触媒層の反応温度が一定に維持され、反応物が触媒層を連続的に通過しながら酸化的脱水素化反応が行われる反応器であってもよい。
【００２２】
前記第１次冷却ステップは、一例として、前記反応器が２００〜１００℃、２００〜１５０℃、または２００〜１８０℃に冷却されるものであってもよく、この範囲内で、触媒の再現性に優れるという効果がある。
【００２３】
前記第１次冷却ステップは、一例として、前記流量変化率が±４０％未満、±３０％以下、または±１０％以下の範囲内であってもよく、この範囲内で、触媒の再現性に優れるという効果がある。
【００２４】
前記流量変化率は、下記数式１によって計算することができる。
［数式１］
［（反応ステップでの流量−第１次冷却ステップでの流量）／（反応ステップでの流量）］×１００
【００２５】
前記第１次冷却ステップは、一例として、前記反応物の供給を維持しながら、２００〜１００℃に冷却することができる。
【００２６】
他の例として、前記第１次冷却ステップは、前記ブテンの供給のみを中断し、酸素、窒素及びスチームの供給を維持しながら冷却することができる。
【００２７】
前記第２次冷却ステップは、一例として、前記反応物の供給を中断するか、または少なくとも前記反応物のうちブテンの供給を中断し、反応器を７０℃以下、７０〜３０℃、７０〜４０℃、７０〜６０℃に冷却させることができ、この範囲内で、触媒の再現性に優れるという効果がある。
【００２８】
前記第２次冷却ステップは、一例として、前記反応物のうちブテンの供給が中断されるものであってもよい。
【００２９】
前記第２次冷却ステップは、一例として、前記反応物のうちブテン及びスチームの供給が中断されるものであってもよい。
【００３０】
前記第２次冷却ステップは、一例として、前記反応物全体の供給が中断されるものであってもよい。
【００３１】
前記金属酸化物触媒は、一例として、鉄（Ｆｅ）と；Ｃｕ、Ｔｉ、Ｖ、Ｃｒ、Ｋ、Ａｌ、Ｚｒ、Ｃｓ、Ｚｎ、Ｍｇ、Ｍｎ及びＣｏから１種以上選択された金属（Ａ）とを含むことができる。
【００３２】
前記金属酸化物触媒は、一例として、下記のステップによって製造することができる：
【００３３】
３価の陽イオン鉄（Ｆｅ）前駆体及び陽イオン金属（Ａ）前駆体を蒸留水に溶解させて鉄−金属前駆体水溶液を準備する第１ステップ；共沈槽で前記鉄−金属前駆体水溶液とアンモニア水とを反応させて鉄−金属酸化物を形成させた後、濾過して鉄−金属酸化物のスラリーを収得する第２ステップ；及び前記鉄−金属酸化物のスラリーを加熱する第３ステップ。
【００３４】
前記第１ステップにおいて、３価の陽イオン鉄（Ｆｅ）前駆体及び陽イオン金属（Ａ）前駆体は、それぞれ、この技術分野で通常使用されるものであれば、特に制限されないが、一例として、３価の陽イオン鉄（Ｆｅ）前駆体及び陽イオン金属（Ａ）成分を含む金属塩であってもよく、具体例として、前記金属成分の硝酸塩（ｎｉｔｒａｔｅ）、アンモニウム塩（ａｍｍｏｎｉｕｍ  ｓａｌｔ）、硫酸塩（ｓｕｌｆａｔｅ）、または塩化物（ｃｈｌｏｒｉｄｅ）であってもよく、好ましくは、塩化物（ｃｈｌｏｒｉｄｅ）または硝酸塩（ｎｉｔｒａｔｅ）であってもよい。
【００３５】
前記陽イオン金属（Ａ）は、一例として、陽イオン金属からなる群から選択された１種以上であってもよく、具体例として、銅（Ｃｕ）、チタン（Ｔｉ）、バナジウム（Ｖ）、クロム（Ｃｒ）、カリウム（Ｋ）、アルミニウム（Ａｌ）、ジルコニウム（Ｚｒ）、セシウム（Ｃｓ）、カルシウム（Ｃａ）、ベリリウム（Ｂｅ）、亜鉛（Ｚｎ）、マグネシウム（Ｍｇ）、マンガン（Ｍｎ）、及びコバルト（Ｃｏ）からなる群から選択された１種以上であってもよく、好ましくは、亜鉛（Ｚｎ）、マグネシウム（Ｍｇ）、マンガン（Ｍｎ）、及びコバルト（Ｃｏ）からなる群から選択された１種以上であってもよく、より好ましくは、亜鉛（Ｚｎ）またはマンガン（Ｍｎ）であってもよい。
【００３６】
前記３価の陽イオン鉄（Ｆｅ）前駆体及び陽イオン金属（Ａ）前駆体は、一例として、前記前駆体水溶液に対して、原子数比（Ｆｅ／Ａ、ＥＤＳ元素分析法による測定値）１．５〜１０、１．５〜６、１．５〜５、あるいは１．５〜３で含まれてもよい。
【００３７】
前記第２ステップにおいて、アンモニア水は、一例として、重量％濃度が５〜４０％、８〜３０％、あるいは１０％前後であってもよく、この範囲内で、ブタジエンの酸化的脱水素化反応に適用時に工程効率を改善させることができる。
【００３８】
前記第３ステップにおいて、前記鉄−金属酸化物のスラリーの加熱は、一例として、乾燥及び焼成の２つのステップを通じて行うことができる。
【００３９】
前記乾燥は、一例として、通常の乾燥機を用いて、６０〜１５０℃、７０〜１２０℃、あるいは８０〜１００℃で、１２〜２０時間、１４〜２０時間、あるいは１４〜１８時間乾燥することができる。
【００４０】
前記焼成は、一例として、通常の焼成炉を用いて、空気雰囲気で１分当たり１〜５℃の昇温速度で昇温し、３００〜１０００℃、４００〜７００℃、あるいは５５０〜７００℃を、２〜２０時間、３〜１０時間、あるいは５〜８時間維持して焼成することができる。
【００４１】
前記金属酸化物触媒の鉄（Ｆｅ）と金属（Ａ）との原子数比が、一例として、１．５：１〜４：１であってもよく、この範囲内で、触媒の再現性に優れるという効果がある。
【００４２】
一例として、前記鉄（Ｆｅ）と金属（Ａ）との原子数比が１．５：１〜４：１、好ましくは２：１〜３：１であってもよく、前記範囲内で、ブタジエンの酸化的脱水素化反応に適用時にブタジエン収率に優れるという効果がある。
【００４３】
前記金属酸化物触媒は、一例として、スピネル相（ＡＦｅ２Ｏ４）９２重量％超〜９９．９重量％以下とアルファフェライト（α−Ｆｅ２Ｏ３）０．１重量％以上〜８重量％未満、あるいはスピネル相９６〜９９．９重量％とアルファフェライト（α−Ｆｅ２Ｏ３）０．１〜４重量％を含有することができる。
【００４４】
前記流入する反応物は、一例として、ブテン：酸素：窒素：スチームが、１：０．１〜２：１〜１０：１〜３０のモル比であってもよい。
【００４５】
具体的に、前記反応物は、ブテン：酸素：窒素：スチームが、１：０．５〜１：１〜５：５〜１５、または１：０．７〜１．５：４〜１０：５〜２０であってもよく、この範囲内で、運転安定性及び選択度に優れるという効果がある。
【００４６】
前記酸化的脱水素化反応は、気体空間速度（ＧＨＳＶ）が、一例として、ブテンを基準として２０〜１５０ｈ−１であってもよい。
【００４７】
具体的には、前記気体空間速度（ＧＨＳＶ）は、ブテンを基準として３０〜１４０ｈ−１、または５０〜１２０ｈ−１であってもよく、この範囲内で、高い転化率及び選択度を示すという効果がある。
【００４８】
前記酸化的脱水素化反応は、一例として、反応温度が３００〜４５０℃であってもよい。
【００４９】
具体的には、前記反応温度は４００〜３２０℃、または３２０〜３８０℃で実施することができる。
【００５０】
前記酸化的脱水素化反応を行うステップは、制限されるものではないが、一例として、別途の冷却処理を必要としないので、経済的であり、かつエネルギー効率に優れるという効果がある。
【００５１】
必要によって別途の冷却処理を行う場合、この技術分野で通常使用できる方法であれば、特に制限されずに使用することができる。
【００５２】
一例として、前記冷却速度は、一例として、反応器の温度変化を基準として、１時間当たり１５０℃、または１分当たり２．５℃を超えず、好ましくは、１時間当たり１００℃、または１分当たり１．７℃を超えず、より好ましくは、１時間当たり５０℃、または１分当たり１℃を超えないものであり、この範囲内で、触媒再現性に優れるという効果がある。
【００５３】
前記第２次冷却ステップの後、前記反応物の供給を再び開始して、反応温度３００〜４５０℃下で酸化的脱水素化反応を再実施するステップを含むことができる。
【００５４】
前記ブタジエンの製造方法は、一例として、活性減少率が−１％以上、−０．６％以上、または０．０％以上であってもよい。
【００５５】
以下、本発明の理解を助けるために好ましい実施例を提示するが、以下の実施例は、本発明を例示するものに過ぎず、本発明の範疇及び技術思想の範囲内で様々な変更及び修正が可能であることは当業者にとって明らかであり、このような変更及び修正が添付の特許請求の範囲に属することも当然である。
【００５６】
［製造例］
【００５７】
＜酸化的脱水素化反応用触媒の製造＞
【００５８】
第１ステップとして、塩化亜鉛（ＺｎＣｌ２）１２．０ｇ及び塩化第二鉄（ＦｅＣｌ３）４７．７ｇを蒸留水８３５．５ｍｌに溶解させて鉄−金属前駆体水溶液８９５．２ｇを準備した。このとき、前記鉄−金属前駆体水溶液に含まれた金属成分の原子数比は、Ｆｅ：Ｚｎ＝２：１であった。
【００５９】
第２ステップとして、ｐＨ８〜９のアンモニア水８５００ｍｌが充填された共沈槽に、前記鉄−金属前駆体水溶液の噴出口及びアンモニア水の噴出口をそれぞれ設置し、前記鉄−金属前駆体水溶液の噴出口を介して前記鉄−金属前駆体水溶液を点滴すると同時に、前記アンモニア水の噴出口を介して濃度９％のアンモニア水を、前記共沈槽のｐＨが８〜９を維持するように投入しながら２０分間点滴した。
【００６０】
前記金属前駆体水溶液の点滴が完了した後、反応（共沈）が十分に行われるように、収得された鉄−金属酸化物の溶液を攪拌スターラーを用いて１時間攪拌させた。
【００６１】
攪拌を中止した後には、沈殿物が全て沈殿するように、常温で１時間放置して相分離させた。その後、共沈溶液を減圧濾過器を用いて減圧濾過しながら、塩化イオンが残留しないように蒸留水５Ｌを使用して水洗を共に行うことで、鉄−金属酸化物のスラリーを収得した。
【００６２】
第３ステップとして、前記鉄−金属酸化物のスラリーを、９０℃で１６時間乾燥して固形化させた後、乾燥された固形物を、空気雰囲気の焼成炉で１分当たり１℃ずつ昇温して６５０℃の温度で６時間熱処理して、亜鉛フェライト触媒を製造した。
【００６３】
製造された亜鉛フェライト触媒は、スピネル相９８重量％以上とアルファフェライト（α−Ｆｅ２Ｏ３）２重量％以下で構成されることを、Ｘ線回折分析（ＸＲＤ）により確認した。
【００６４】
＜ブタジエンの製造＞
【００６５】
反応物として、１−ブテン、トランス−２−ブテン及びシス−２−ブテンの混合物と酸素とを使用し、付加的に窒素とスチームが共に流入するようにした。反応器としては金属管型反応器を使用した。
【００６６】
収得された触媒は固定層反応器に充電し、反応物が接触する触媒層の体積は１０ｃｃに固定した。スチームは、水の形態で注入され、気化器（ｖａｐｏｒｉｚｅｒ）を用いて３５０℃でスチームに気化して、反応物であるブテン混合物及び酸素と共に混合されて反応器に流入するようにした。ブテン混合物の量は、液体用質量流速調節器を用いて制御し、酸素及び窒素は、気体用質量流速調節器を用いて制御し、スチームの量は、液体ポンプを用いて注入速度を制御した。
【００６７】
空気を１分当たり１Ｌの速度で反応器に供給しながら反応温度まで昇温させた後、酸素及び窒素を反応条件の流量に変更し、スチームを供給した後、ブテンを注入する順序で反応を開始した。
【００６８】
反応後の生成物の組成は、ガスクロマトグラフィー（ＧＣ）を用いて分析し、トランス−２−ブテン及びシス−２−ブテンの転化率（Ｘ）、１，３−ブタジエンの選択度（Ｓ−ＢＤ）、１，３−ブタジエン収率（Ｙ）、ＣＯｘ選択度（Ｓ−ＣＯｘ）、及び活性減少率を、下記数式１〜５によって計算した。
【００６９】
［数式１］
転化率（％）＝（反応したブテンのモル数／供給されたブテンのモル数）×１００
【００７０】
［数式２］
Ｓ−ＢＤ（％）＝（生成された１，３−ブタジエンのモル数／反応した２−ブテンのモル数）×１００
【００７１】
［数式３］
収率（％）＝（生成された１，３−ブタジエンのモル数／供給されたブテンのモル数）×１００
【００７２】
［数式４］
Ｓ−ＣＯＸ（％）＝（生成されたＣＯＸのモル数／反応した２−ブテンのモル数）×１００
【００７３】
［数式５］
活性減少率（％）＝（反応終了を１回以上実施した触媒と、反応終了を０回実施した触媒との転化率の差／反応終了を０回実施した触媒の転化率）×１００
【００７４】
前記活性減少率を計算するために、反応終了を０回実施した触媒の転化率を基準にした。下記の表１及び表２の基準は、反応終了を０回実施した触媒の反応の結果である。
【００７５】
様々な冷却条件による活性減少率を確認するために、冷却条件を異ならせて反応終了を１回実施した後、ブタジエンの製造のための酸化的脱水素化反応を再実施した結果を、反応終了を０回実施した触媒の反応結果と比較して、下記の表１に示す。
【００７６】
下記の表１から確認される最適の冷却条件で反応終了を繰り返して活性減少の程度を確認した結果を、表２に示す。
【００７７】
実施例１
前記製造例の＜ブタジエンの製造＞において、下記の表１のような条件下で、反応温度が２００℃に冷却されるまで反応物（ブテン、酸素、窒素、及びスチーム）の供給を維持した後、その後、ブテン及びスチームの供給を中断し、７０℃以下に反応器を冷却して反応を終了させた後、下記の表１のような反応条件下でブタジエンの製造を再び実施した。前記再実施は、反応終了を実施する前の反応を開始した時と同じ方法で行った。
【００７８】
実施例２
前記製造例の＜ブタジエンの製造＞において、ブテンの供給を中断し、酸素、窒素及びスチームの供給を維持しながら７０℃以下に冷却させ、反応を終了した後、下記の表１のような反応条件下でブタジエンの製造を再び実施した。前記再実施は、反応終了を実施する前の反応を開始した時と同じ方法で行った。
【００７９】
比較例１
実施例２において、ブテン以外に酸素も供給を中断した以外は、前記実施例２と同様の方法で反応終了及びブタジエンの製造の再実施を行った。
【００８０】
比較例２
実施例２において、ブテン以外にスチームも供給を中断した以外は、前記実施例２と同様の方法で反応終了及びブタジエンの製造の再実施を行った。
【００８１】
比較例３
実施例２において、ブテン以外にスチームも供給を中断し、酸素と窒素の流量を２．５倍増加させて供給した以外は、前記実施例２と同様の方法で反応終了及びブタジエンの製造の再実施を行った。
【００８２】
比較例４
実施例２において、スチームの流量を４０％に減少させて供給した以外は、前記実施例２と同様の方法で反応終了及びブタジエンの製造の再実施を行った。
【００８３】
実施例３
前記製造例の＜ブタジエンの製造＞において、下記の表１のような条件下で、反応温度が２００℃に冷却されるまで反応物（ブテン、酸素、窒素、及びスチーム）の供給を維持した後、その後、反応物の供給を中断し、７０℃以下に反応器を冷却して反応を終了させた後、下記の表１のような反応条件下でブタジエンの製造を再び実施した。前記再実施は、反応終了を実施する前の反応を開始した時と同じ方法で行った。
【００８４】
比較例５
実施例３において、反応温度が２００℃に冷却されるまでブテン及びスチームの供給を中断し、酸素と窒素の流量を２．５倍増加させて供給した以外は、前記実施例３と同様の方法で反応終了及びブタジエンの製造の再実施を行った。
【００８５】
比較例６
実施例３において、反応温度が２００℃に冷却されるまでブテン及び酸素の供給を中断した以外は、前記実施例３と同様の方法で反応終了及びブタジエンの製造の再実施を行った。
【００８６】
比較例７
実施例３において、反応温度が２００℃に冷却されるまでスチームの流量を４０％に減少させて供給した以外は、前記実施例３と同様の方法で反応終了及びブタジエンの製造の再実施を行った。
【００８７】
比較例８
実施例３において、反応温度が２００℃に冷却されるまでブテン以外にスチーム及び酸素も供給を中断し、窒素の流量を２．５倍増加させて供給した以外は、前記実施例３と同様の方法で反応終了及びブタジエンの製造の再実施を行った。
【００８８】
【表１】
2019516701.tif 000002
【００８９】
前記表１に示すように、実施例１〜３の場合、比較例１〜８と比較して、転化率、収率及び選択度が基準値との変化が小さく、活性減少率が−１％以上であることが確認できた。
【００９０】
実施例４
下記の表２のような反応条件で、実施例１と同じ方法で、反応温度が２００℃に冷却されるまで反応物（ブテン、酸素、窒素、及びスチーム）の供給を維持した後、その後、ブテン及びスチームの供給を中断し、７０℃以下に反応器を冷却して反応を終了させた後、下記の表２のような反応条件下でブタジエンの製造を再び実施することを５回繰り返して行った。前記再実施は、反応終了を実施する前の反応を開始した時と同じ方法で行った。
【００９１】
実施例５
実施例２と同じ方法で、ブテンの供給を中断し、酸素、窒素及びスチームの供給を維持しながら７０℃以下に冷却させ、反応を終了した後、下記の表２のような反応条件下でブタジエンの製造を再び実施した。前記再実施は、反応終了を実施する前の反応を開始した時と同じ方法で行った。このような反応終了及びブタジエンの製造を再び実施することを４回繰り返して行った。
【００９２】
【表２】
2019516701.tif 000003
【００９３】
前記表２の実施例４及び５のように、本発明の冷却方法を通じて反応を終了した後、再びブタジエンの製造を反復的に実施した場合にも、転化率、収率、及び選択度が基準値との変化が小さく、活性減少率が−１％以上であることが確認できた。
【国際調査報告】
2019516701.tif 000004
2019516701.tif 000005
2019516701.tif 000006
2019516701.tif 000007
2019516701.tif 000008
2019516701.tif 000009